(57)【要約】【課題】高画像濃度を満たし、優れた画質を得ることができる導電性ロールを提供する。【解決手段】軸体１の外周面に弾性層２が形成され、この弾性層２の外周に、直接または他の層を介して最外層３が形成されてなる導電性ロールであって、上記最外層３中に、π電子共役系ポリマーにより被覆されてなる導電性粒子が分散されている。【選択図】図１
2009080308.tif 000002
【特許請求の範囲】
【請求項１】
軸体の外周面に弾性層が形成され、この弾性層の外周に、直接または他の層を介して最外層が形成されてなる導電性ロールであって、上記最外層中に、π電子共役系ポリマーにより被覆されてなる導電性粒子が分散されていることを特徴とする導電性ロール。
【請求項２】
上記導電性粒子の平均粒径が、１〜６０μｍの範囲である請求項１記載の導電性ロール。
【請求項３】
２５℃×５０％ＲＨ、測定周波数１ｋＨｚでの、上記導電性粒子の比誘電率が６．８以上である請求項１または２記載の導電性ロール。
【発明の詳細な説明】
【技術分野】
【０００１】
本発明は、導電性ロールに関するものであり、詳しくは、現像ロール，帯電ロール，転写ロール等の電子写真機器（ＯＡ機器）用導電性部材に用いられる導電性ロールに関するものである。
【背景技術】
【０００２】
一般に、現像ロールや帯電ロール等の導電性ロールは、軸体の外周面に弾性層（ベースゴム層）が形成され、この弾性層の外周に、直接または他の層を介して最外層（最表層）が形成されて構成されている。このような構成の導電性ロールにおいては、最外層中に粒子を含有させて凹凸形状を形成することにより、トナー搬送量や放電量を補う手法が提案されている。しかしながら、上記従来の手法では、最外層のマトリックス部分（半導電性）と、粒子部分（絶縁性）との電気抵抗の差や、トナー搬送，放電のばらつきにより、均一画像が得られなかった。そこで、この課題を解決するため、例えば、（１）粒子を合成する際に、カーボンブラック，金属粒子等の導電剤を添加して、導電性粒子を作製する手法（例えば、特許文献１参照）や、（２）粒子に金属めっきをする手法（例えば、特許文献２参照）等により、最外層のマトリックス部分（半導電性）と、粒子部分（絶縁性）との電気抵抗差を抑制することが提案されている。
【特許文献１】特開２００６−１０７５４号公報
【特許文献２】特開２００７−１２７７７７号公報
【発明の開示】
【発明が解決しようとする課題】
【０００３】
しかしながら、上記（１）の手法では、カーボンブラック等の導電剤が粒子中で分散構造をとることにより、電気抵抗のばらつきが生じ、電気的な特性が不均一となる。また、上記（２）の手法では、金属めっき部分の抵抗が低すぎるため、マトリックス部分との電気抵抗差が生じることから、電気的な特性が不均一である。このように電気的な特性が不均一であると、現像ロールでは、高速機でのトナー搬送ばらつきが生じ、搬送量が不充分となり、また、帯電ロールでは、放電量が不充分となり、放電むらが生じる等の難点がある。そのため、将来のプリンターの高速化に対する高画質や充分な画像濃度の点で改良の余地がある。
【０００４】
本発明は、このような事情に鑑みなされたもので、高画像濃度を満たし、優れた画質を得ることができる導電性ロールの提供をその目的とする。
【課題を解決するための手段】
【０００５】
上記の目的を達成するため、本発明の導電性ロールは、軸体の外周面に弾性層が形成され、この弾性層の外周に、直接または他の層を介して最外層が形成されてなる導電性ロールであって、上記最外層中に、π電子共役系ポリマーにより被覆されてなる導電性粒子が分散されているという構成をとる。
【０００６】
本発明者らは、高画像濃度を満たし、優れた画質を得ることができる導電性ロールを得るため、導電性ロールの最外層中に分散させる粒子に着目し、一連の実験を続けた。そして、最外層中に粒子を含有させて凹凸形状を形成する場合において、凹凸形状による表面粗度が大きくなると、それによってトナーを潰したり、トナーフィルミングが生じ、逆に凹凸形状による表面粗度が小さくなると、トナー搬送性が劣り、充分な濃度の画像を得ることができないことを突き止めた。そこで、この問題を解消するため、本発明者らは粒子について鋭意研究を重ねた。そして、π電子共役系ポリマーにより被覆されてなる導電性粒子を、最外層中に分散させると、このπ電子共役系ポリマーにより被覆されてなる導電性粒子は、トナー搬送性に優れるため、粒子添加量を少なくしても画像濃度を確保できる。また、粒子添加量を少なくすることにより、凹凸形状による表面粗度が小さくなるため、トナーフィルミングやかぶり等の不具合を低減することができる。その結果、本発明の導電性ロールは、高画像濃度を満たし、優れた画質を得ることができることを見いだし、本発明に到達した。この理由は明らかではないが、つぎのように考えられる。すなわち、粒子外側が導電性を有するπ電子共役系ポリマーのみの均一成分であることから、電気的な特性（電気抵抗のばらつき）は均一であること、また、π電子共役系ポリマーの電荷を蓄える能力（誘電率）が、他の導電剤（カーボンブラック、金属微粒子、イオン導電剤等）に比べ非常に高いことが考えられる。
【発明の効果】
【０００７】
本発明の導電性ロールは、最外層中に、π電子共役系ポリマーにより被覆されてなる導電性粒子が分散されている。このπ電子共役系ポリマーにより被覆されてなる導電性粒子は、トナー搬送性に優れるため、粒子添加量を少なくしても画像濃度を確保できる。また、粒子添加量を少なくすることにより、凹凸形状による表面粗度が小さくなるため、トナーフィルミングやかぶり等の不具合を低減することができる。その結果、本発明の導電性ロールは、高画像濃度を満たし、優れた画質を得ることができる。
【０００８】
また、上記導電性粒子の平均粒径が、１〜６０μｍの範囲であると、最外層表面の凹凸形状を均一に形成でき、その結果、トナーの搬送や放電をより均一に行うことができるようになる。
【０００９】
さらに、２５℃×５０％ＲＨ、測定周波数１ｋＨｚでの、上記導電性粒子の比誘電率が６．８以上であると、その導電性粒子が添加された最外層が蓄えることのできる電荷量が増し、その結果、トナー搬送量の増加や放電量の増加の効果を得ることができる。
【発明を実施するための最良の形態】
【００１０】
本発明の導電性ロールは、例えば、図１に示すように、軸体１の外周面に弾性層２が形成され、この弾性層２の外周面に最外層３が形成されて構成されている。
【００１１】
本発明では、π電子共役系ポリマーにより被覆されてなる導電性粒子が、上記最外層３中に分散されており、これが最大の特徴である。
【００１２】
本発明の導電性ロールに用いる上記軸体１としては、例えば、金属製の中空体や中実体等があげられる。そして、その材質としては、ステンレス、アルミニウム等があげられる。なお、上記軸体１の外周面には、弾性層２との接着性を高めるため、必要に応じて、接着剤、プライマー等を塗布してもよく、また上記接着剤、プライマー等は必要に応じて導電化してもよい。
【００１３】
上記軸体１の外周面に形成される弾性層２の形成材料（弾性層用材料）としては、例えば、エチレン−プロピレン−ジエンゴム（ＥＰＤＭ）、スチレン−ブタジエンゴム（ＳＢＲ）、シリコーンゴム、ポリウレタン系エラストマー、アクリロニトリル−ブタジエンゴム（ＮＢＲ）、水素添加ＮＢＲ（Ｈ−ＮＢＲ）、クロロプレンゴム（ＣＲ）等のベースポリマーが用いられる。これらは単独でもしくは二種以上併せて用いられる。
【００１４】
なお、上記弾性層用材料には、上記ベースポリマーに加えて、導電剤、加硫剤、加硫促進剤、滑剤、助剤等を必要に応じて適宜に配合しても差し支えない。これらは単独でもしくは二種以上併せて用いられる。
【００１５】
上記導電剤としては、例えば、カーボンブラック、グラファイト、チタン酸カリウム、酸化鉄、導電性酸化チタン（ｃ−ＴｉＯ2 ）、導電性酸化亜鉛（ｃ−ＺｎＯ）、導電性酸化錫（ｃ−ＳｎＯ2 ）、第四級アンモニウム塩等があげられる。
【００１６】
また、上記加硫剤としては、例えば、硫黄等があげられ、加硫促進剤としては、例えば、テトラメチルチウラムジスルフィド（ＣＺ）等があげられ、滑剤としては、例えば、ステアリン酸等があげられ、助剤としては、例えば、亜鉛華（ＺｎＯ）等があげられる。
【００１７】
つぎに、上記弾性層２の外周面に形成する最外層３の形成材料（最外層用材料）としては、例えば、非共役系ポリマー（バインダーポリマー）と導電性粒子とを含有する材料が用いられる。
【００１８】
上記バインダーポリマーである非共役系ポリマーについて説明する。この非共役系ポリマーとしては、例えば、アクリル系樹脂、ウレタン系樹脂、フッ素系樹脂、ポリイミド系樹脂、エポキシ系樹脂、ウレア系樹脂、ゴム系ポリマー、熱可塑性エラストマー等があげられる。これらは単独でもしくは二種以上併せて用いられる。これらのなかでも、表面離型性と柔軟性とを両立できる点で、アクリル系樹脂、ウレタン系樹脂が好ましい。
【００１９】
上記非共役系ポリマーにおけるアクリル系樹脂としては、例えば、ポリメチルメタクリレート（ＰＭＭＡ）、ポリエチルメタクリレート、ポリメチルアクリレート、ポリエチルアクリレート、ポリブチルアクリレート、ポリヒドロキシメタクリレート、アクリルシリコーン系樹脂、アクリルフッ素系樹脂、アクリルモノマーを共重合したものや、光架橋用のアクリルオリゴマー等があげられる。これらは単独でもしくは二種以上併せて用いられる。
【００２０】
また、上記ウレタン系樹脂としては、例えば、エーテル系，エステル系，カーボネート系，アクリル系，脂肪族系等のウレタン系樹脂や、それにシリコーン系ポリオールまたはフッ素系ポリオールを共重合させたもの等があげられる。これらは単独でもしくは二種以上併せて用いられる。なお、ウレタン系樹脂は、分子構造中にウレア結合またはイミド結合を有するものであってもよい。
【００２１】
上記フッ素系樹脂としては、例えば、ポリビニリデンフルオライド（ＰＶＤＦ）、フッ化ビニリデン−四フッ化エチレン共重合体、フッ化ビニリデン−四フッ化エチレン−六フッ化プロピレン共重合体等があげられる。これらは単独でもしくは二種以上併せて用いられる。
【００２２】
上記ポリイミド系樹脂としては、例えば、ポリイミド、ポリアミドイミド（ＰＡＩ）、ポリアミック酸、シリコーンイミド等があげられ、単独でもしくは併せて用いられる。
【００２３】
上記エポキシ系樹脂としては、例えば、ビスフェノールＡ型エポキシ樹脂、エポキシノボラック樹脂、臭素化型エポキシ樹脂、ポリグリコール型エポキシ樹脂、ポリアミド併用型エポキシ樹脂、シリコーン変性エポキシ樹脂、アミノ樹脂併用型エポキシ樹脂、アルキッド樹脂併用型エポキシ樹脂等があげられる。これらは単独でもしくは二種以上併せて用いられる。
【００２４】
上記ウレア系樹脂としては、分子構造中にウレア結合を有する樹脂であれば特に限定はなく、ウレタンウレアエラストマー、メラミン樹脂、尿素ホルムアルデヒド樹脂等があげられる。これらは単独でもしくは二種以上併せて用いられる。
【００２５】
上記ゴム系ポリマーとしては、例えば、天然ゴム（ＮＲ）、ブタジエンゴム（ＢＲ）、アクリロニトリルブタジエンゴム（ＮＢＲ）、水素添加アクリロニトリルブタジエンゴム（Ｈ−ＮＢＲ）、スチレンブタジエンゴム（ＳＢＲ）、イソプレンゴム（ＩＲ）、ウレタンゴム、クロロプレンゴム（ＣＲ）、塩素化ポリエチレン（Ｃｌ−ＰＥ）、エピクロロヒドリンゴム（ＥＣＯ，ＣＯ）、ブチルゴム（ＩＩＲ）、エチレンプロピレンジエンゴム（ＥＰＤＭ）、フッ素ゴム等があげられる。これらは単独でもしくは二種以上併せて用いられる。
【００２６】
上記熱可塑性エラストマーとしては、例えば、スチレン−ブタジエン−スチレンブロック共重合体（ＳＢＳ），スチレン−エチレン−ブチレン−スチレンブロック共重合体（ＳＥＢＳ）等のスチレン系熱可塑性エラストマー、ウレタン系熱可塑性エラストマー（ＴＰＵ）、オレフィン系熱可塑性エラストマー（ＴＰＯ）、ポリエステル系熱可塑性エラストマー（ＴＰＥＥ）、ポリアミド系熱可塑性エラストマー、フッ素系熱可塑性エラストマー、塩ビ系熱可塑性エラストマー等があげられる。これらは単独でもしくは二種以上併せて用いられる。これらのなかでも、合成プロセスの簡便さ、溶剤との溶解性の点で、ＴＰＵが好適に用いられる。
【００２７】
このような非共役系ポリマーの数平均分子量（Ｍｎ）は、５００〜２，０００，０００の範囲が好ましく、特に好ましくは２，０００〜８００，０００の範囲である。
【００２８】
つぎに、上記非共役系ポリマーとともに用いられる、π電子共役系ポリマーにより被覆されてなる特定の導電性粒子について説明する。この導電性粒子としては、例えば、ウレタン粒子等を、π電子共役系ポリマーにより被覆させて得られるもの等があげられる。
【００２９】
本発明に用いる特定の導電性粒子は、例えば、つぎのようにして製造することができる。すなわち、π電子共役系ポリマーを構成するモノマーと、ウレタン粒子と、溶剤とをフラスコ中に入れ、所定温度（通常、５〜１０℃）に制御しながら、酸化剤（開始剤）を所定時間（通常、１時間）かけて滴下し、所定時間（通常、１０時間）酸化重合させて重合物を得る。つぎに、この重合物を水、メタノール、テトラヒドロフラン（ＴＨＦ）等の溶剤でそれぞれ着色がなくなるまで洗浄して、精製する。これにより、π電子共役系ポリマーにより被覆されてなる導電性粒子を得ることができる。
【００３０】
上記π電子共役系ポリマーにより被覆される粒子としては、上記ウレタン粒子以外に、アクリル粒子、シリカ粒子（多孔質シリカ粒子等）、ナイロン粒子、ポリエチレン系粒子、ポリスチレン系粒子、ポリアミド系粒子、ゴム系粒子等があげられる。これらのなかでも、形状（真球度）と柔軟性の点で、ウレタン粒子、アクリル粒子、シリカ粒子（多孔質シリカ粒子等）が好ましい。
【００３１】
上記被覆される粒子の平均粒径は、通常、０．１〜５５μｍの範囲であり、好ましくは０．５〜５０μｍの範囲である。
【００３２】
本発明において、上記π電子共役系ポリマーとは、単結合と多重結合とが交互に連なったポリマーを意味する。このπ電子共役系ポリマーを構成するモノマーとしては、例えば、アニリン，ピロール，チオフェンおよびこれらの誘導体（ｏ−トルイジン、２−エチルアニリン、２−プロピルアニリン、エチルチオフェン等）があげられる。これらは、単独でもしくは二種以上併せて用いられる。また、これらは、炭素数１〜４のアルキル置換基またはアルコキシル置換基を有していてもよい。このような置換基を有するものは、溶剤への溶解性，非共役系ポリマー（バインダーポリマー）との相溶性の点で好ましい。
【００３３】
ここで、上記π電子共役系ポリマーを構成するモノマーと、このπ電子共役系ポリマーにより被覆される粒子との混合比は、重量比で、モノマー／粒子＝０．００５／１〜２００／１の範囲が好ましく、特に好ましくはモノマー／粒子＝０．０５／１〜１００／１の範囲である。
【００３４】
また、上記酸化剤（開始剤）としては、例えば、過硫酸アンモニウム（ＡＰＳ），塩化第二鉄，過酸化水素水、過塩素酸等があげられる。
【００３５】
上記溶剤としては、例えば、ｍ−クレゾール、メタノール、メチルエチルケトン（ＭＥＫ）、トルエン、テトラヒドロフラン（ＴＨＦ）、アセトン、酢酸エチル、ジメチルホルムアミド（ＤＭＦ）、Ｎ−メチル−２−ピロリドン（ＮＭＰ）等の有機溶剤等があげられる。
【００３６】
上記のようにして得られる、π電子共役系ポリマーにより被覆されてなる導電性粒子の平均粒径は、均一な凹凸形状の形成の点から、１〜６０μｍの範囲に設定されていることが好ましく、より好ましくは２〜５０μｍの範囲である。なお、上記半導電性粒子の平均粒径は、母集団から任意に抽出される試料を用いて導出される値である。また、粒子形状が真球状ではなく楕円球状（断面が楕円の球）等のように一律に粒径が定まらない場合には、最長径と最短径との単純平均値をその粒子の粒径とする。
【００３７】
また、π電子共役系ポリマーにより被覆されてなる導電性粒子において、π電子共役系ポリマーからなる被膜の厚みは、０．１〜２０μｍの範囲が好ましく、特に好ましくは０．２〜１５μｍの範囲である。
【００３８】
また、上記特定の導電性粒子の電気抵抗は、非共役系ポリマー（バインダーポリマー）との電気抵抗差の低減の点から、１×１０2 〜１×１０9 Ω・ｃｍの範囲が好ましく、特に好ましくは１×１０3 〜１×１０8 Ω・ｃｍの範囲である。
【００３９】
なお、上記電気抵抗は、例えば、つぎのようにして測定することができる。すなわち、内径１ｃｍの絶縁〔ポリテトラフルオロエチレン（ＰＴＦＥ）製〕円筒を準備し、その中に導電性粒子０．２ｇを入れ、この絶縁円筒の上下からＳＵＳ製の棒で１０ＭＰａの荷重をかけた状態で挟み、２５℃×５０％ＲＨの環境下、１Ｖでの電気抵抗を測定する。
【００４０】
また、２５℃×５０％ＲＨ、測定周波数１ｋＨｚでの、上記導電性粒子の比誘電率は６．８以上が好ましく、特に好ましくは１０．５以上である。すなわち、上記比誘電率が６．８以上であれば、導電性粒子およびその導電性粒子が添加された最外層の帯電性が向上する。
【００４１】
ここで、前記特定の導電性粒子の配合量は、上記非共役系ポリマー１００重量部（以下「部」と略す）に対して、４〜６０部の範囲が好ましく、特に好ましくは６〜４０部の範囲である。すなわち、上記導電性粒子の配合量が少なすぎると、トナー搬送性が悪くなる傾向がみられ、逆に上記導電性粒子の配合量が多すぎると、トナーフィルミングが生じる傾向がみられるからである。
【００４２】
なお、上記最外層用材料には、上記非共役系ポリマーおよび特定の半導電性粒子に加えて、例えば、イオン導電剤、電子導電剤、架橋剤、架橋促進剤、老化防止剤等を必要に応じて適宜に配合しても差し支えない。これらは単独でもしくは二種以上併せて用いられる。
【００４３】
上記イオン導電剤としては、例えば、過塩素酸リチウム，第四級アンモニウム塩，ホウ酸塩等のポリマー中でイオン解離する化合物があげられる。これらは単独でもしくは二種以上併せて用いられる。
【００４４】
上記イオン導電剤の配合割合は、物性や電気特性の点から、上記非共役系ポリマー１００部に対して、０．０１〜５部の範囲内が好ましく、特に好ましくは０．５〜２部の範囲内である。
【００４５】
また、上記電子導電剤としては、例えば、導電性カーボンブラック、ｃ−ＺｎＯ（導電性酸化亜鉛）、ｃ−ＴｉＯ2 （導電性酸化チタン）、ｃ−ＳｎＯ2 （導電性酸化錫）、グラファイト等があげられる。これらは単独でもしくは二種以上併せて用いられる。
【００４６】
上記電子導電剤の配合割合は、物性や電気特性の点から、上記非共役系ポリマー１００部に対して、１〜８０部の範囲内が好ましく、特に好ましくは３〜６０部の範囲内である。
【００４７】
上記架橋剤としては、例えば、硫黄、イソシアネート、ブロックイソシアネート、メラミン等の尿素樹脂、エポキシ硬化剤、ポリアミン硬化剤、ヒドロシリル硬化剤、パーオキサイド等があげられる。なお、上記架橋剤とともに、紫外線や電子線等のエネルギーによって架橋する光開始剤を併用しても差し支えない。
【００４８】
上記架橋剤の配合割合は、物性、粘着、液保管性の点から、上記非共役系ポリマー１００部に対して、１〜３０部の範囲内が好ましく、特に好ましくは３〜１０部の範囲内である。
【００４９】
また、上記架橋促進剤としては、例えば、白金化合物、スルフェンアミド系架橋促進剤、アミン触媒、ジチオカルバミン酸塩系架橋促進剤等があげられる。
【００５０】
前記図１に示した本発明の導電性ロールは、例えば、つぎのようにして作製することができる。すなわち、前記弾性層用材料となる各成分をニーダー等の混練機を用いて混練し、弾性層用材料を調製する。また、前記最外層用材料となる各成分をロール等の混練機を用いて混練し、この混合物に有機溶剤を加えて混合、攪拌することにより、最外層用材料を調製する。つぎに、軸体１となる芯金をセットした射出成形用金型内に、上記弾性層用材料を充填し、所定の条件で加熱架橋を行う。その後、脱型して、軸体１の外周面に沿って弾性層２が形成されてなるベースロールを製造する。ついで、上記ベースロールの外周面に、上記最外層用材料を塗布等して最外層３を形成する。このようにして、弾性層２の外周面に最外層３が形成されてなる２層構造の導電性ロール（図１参照）を作製することができる。
【００５１】
なお、上記弾性層２の形成方法は、射出成形法に限定されるものではなく、注型成形法やプレス成形後、研磨する方法により作製しても差し支えない。また、上記最外層用材料の塗布方法としては、例えば、ディッピング法、スプレーコーティング法、ロールコート法、刷毛塗り等があげられる。
【００５２】
また、上記最外層用材料の調製に使用する有機溶剤としては、例えば、メチルエチルケトン（ＭＥＫ）、トルエン、アセトン、ジエチルエーテル、酢酸エチル、酢酸ブチル、メチルイソブチルケトン（ＭＩＢＫ）、テトラヒドロフラン（ＴＨＦ）、ｍ−クレゾール、Ｎ−メチル−２−ピロリドン（ＮＭＰ）等があげられる。これらは単独でもしくは二種以上併せて用いられる。
【００５３】
本発明の導電性ロールは、前記図１に示したような、弾性層２の外周面に最外層３を直接形成した２層構造に限定するものではなく、弾性層２の外周面に、少なくとも１つの中間層を介して最外層３を形成した３層以上の構造であっても差し支えない。
【００５４】
本発明の導電性ロールは、例えば、現像ロール、帯電ロール、転写ロール、定着ロール、トナー供給ロール、除電ロール、給紙ロール、搬送ロール、クリーニングロール等に用いることができる。
【実施例】
【００５５】
つぎに、実施例について比較例と併せて説明する。ただし、本発明は、これら実施例に限定されるものではない。
【００５６】
まず、実施例および比較例に先立ち、下記に示す材料を準備、作製した。
【００５７】
〔被覆される粒子：ウレタン粒子１〕
窒素ガスで充分に置換し、乾燥させた反応釜に、ポリオール（旭電化工業社製、アデカポリエーテル  Ｇ−７００、水酸基価２２５ｍｇ／ＫＯＨｇ）１８７ｇと、ヘキサメチレンジイソシアネート（ＨＤＩ）（関東化学社製、ジイソシアン酸ヘキサメチレン）２５２ｇとを仕込み、さらに窒素ガスにて充分に上方置換させた後密閉し、１２０℃で２０時間撹拌、混合し反応させた。つぎに、減圧下で未反応のＨＤＩを除去した後、トルエンを加えて不揮発分８．５質量％の合成物（ポリイソシアネートプレポリマー）を得た。
【００５８】
その後、懸濁安定剤（リン酸カルシウム）を含む水中に、上記の合成物であるポリイソシアネートプレポリマーを入れ、攪拌して、懸濁液とした。つぎに、この懸濁液を加温して反応を開始し、充分反応させて樹脂粒子を生成させた。その後、これを固液分離し、洗浄して樹脂粒子に付着している懸濁安定剤を取り除き、乾燥した。これにより、ウレタン粒子（平均粒径０．８μｍ）を得た。
【００５９】
〔被覆される粒子：ウレタン粒子２〕
根上工業社製、アートパールＣ−８００透明（平均粒径６μｍ）
〔被覆される粒子：ウレタン粒子３〕
根上工業社製、アートパールＣ−４００透明（平均粒径１４μｍ）
〔被覆される粒子：ウレタン粒子４〕
根上工業社製、アートパールＣ−２００透明（平均粒径４５μｍ）
【００６０】
〔被覆される粒子：アクリル粒子〕
綜研化学社製、ケミスノーＭＸ１０００（平均粒径１０μｍ）
【００６１】
〔被覆される粒子：シリカ粒子〕
富士シリシア化学社製、サイロスフェアＣ−１５１０（平均粒径１０μｍ）
【００６２】
〔π電子共役系ポリマーを構成するモノマー〕
アニリン（分子量：９３）
ｏ−トルイジン（分子量：１０７）
エチルアニリン（分子量：１２１）
チオフェン（分子量：８４）
ピロール（分子量：６７）
【００６３】
〔開始剤〕
過硫酸アンモニウム（分子量：２２８）
塩化第二鉄（分子量：２７０）
【００６４】
〔分散剤〕
ドデシルベンゼンスルホン酸（分子量：３２６）
ジノニルナフタレンスルホン酸（分子量：４６０）
【００６５】
つぎに、上記材料を用いて、以下のようにして導電性粒子１〜１３を作製した。
【００６６】
〔導電性粒子１の作製〕
π電子共役系ポリマーを構成するモノマーであるアニリン９３ｇと、ウレタン粒子（根上工業社製、アートパールＣ−８００透明、平均粒径６μｍ）６０ｇと、１Ｎ塩酸３０００ｍｌとをフラスコ中に入れ、５〜１０℃に制御しながら、開始剤である過硫酸アンモニウム２２８ｇを１時間かけて滴下し、１０時間酸化重合させて重合物を得た。つぎに、この重合物を水、メタノール、ＴＨＦでそれぞれ着色がなくなるまで洗浄して、精製し、導電性粒子を作製した。
【００６７】
〔導電性粒子２〜１２の作製〕
後記の表１および表２に示すように、被覆される粒子、π電子共役系ポリマーを構成するモノマー、開始剤、分散剤、溶媒の種類や配合割合等を変更する以外は、導電性粒子１の作製に準じて、各導電性粒子を作製した。
【００６８】
〔導電性粒子１３の作製〕
（導電性ポリマーの作製）
π電子共役系ポリマーを構成するモノマーであるｏ−トルイジン１モル（１０７ｇ）と、ドーパントである、下記の式（１）で表されるアルキルベンゼンスルホン酸ナトリウム塩（３つのアルキル置換基を有し、アルキル置換基の炭素数の合計が２０）１モルと、１Ｎ塩酸とメチルイソブチルケトン（ＭＩＢＫ）との混合溶媒（混合比：塩酸／ＭＩＢＫ＝２／１）２０００ｍｌとをフラスコ中に入れ、５〜１０℃に制御しながら、開始剤である過硫酸アンモニウム１モル（２２８ｇ）を１時間かけて滴下し、１０時間酸化重合させて重合物を得た。つぎに、この重合物を水、メタノール、アセトンでそれぞれ洗浄して、精製し、導電性ポリマーを得た。
【００６９】
【化１】
2009080308.tif 000003
【００７０】
（導電性粒子の作製）
ＴＰＵ（日本ポリウレタン工業社製、ニッポラン３３１２）８０部と、ブロックイソシアネート（大日本インキ化学工業社製、バーノックＤＢ９８０Ｋ）５部とを、溶剤（ＭＥＫ）２００部および溶剤（トルエン）４００部に溶解した後、上記導電性ポリマーの有効成分（不揮発分）２０部を加え、１０分間攪拌して、組成物（コーティング液）を調製した。つぎに、ガラスビーカーの中に、調製した組成物（コーティング液）３００ｇと、ウレタン粒子（根上工業社製、アートパールＣ−８００透明、平均粒径６μｍ）６０ｇを投入し、充分攪拌を行い、ウレタン粒子の表面に組成物（コーティング液）をコートした。その後、これを濾過して、コーティングされた粒子を取り出し、乾燥して、導電性粒子を作製した。
【００７１】
【表１】
2009080308.tif 000004
【００７２】
【表２】
2009080308.tif 000005
【００７３】
また、以下のようにして粒子Ａ〜Ｆを準備、作製した。
【００７４】
〔粒子Ａ〕
ウレタン粒子（根上工業社製、アートパールＣ−４００透明、平均粒径１４μｍ）を準備した。
【００７５】
〔粒子Ｂ〕
アクリル粒子（綜研化学社製、ケミスノーＭＸ１０００、平均粒径１０μｍ）を準備した。
【００７６】
〔粒子Ｃの作製〕
窒素ガスで充分に置換し、乾燥させた反応釜に、ポリオール（旭電化工業社製、アデカポリエーテル  Ｇ−７００、水酸基価２２５ｍｇ／ＫＯＨｇ）７４８ｇと、ヘキサメチレンジイソシアネート（ＨＤＩ）（関東化学社製、ジイソシアン酸ヘキサメチレン）１００８ｇとを仕込み、さらに窒素ガスにて充分に上方置換させた後密閉し、１２０℃で２０時間撹拌、混合し反応させた。つぎに、減圧下で未反応のＨＤＩを除去した後、トルエンを加えて不揮発分８０質量％の合成物（ポリイソシアネートプレポリマー）を得た。
【００７７】
その後、懸濁安定剤（リン酸カルシウム）を含む水中に、上記の合成物であるポリイソシアネートプレポリマー８８．８質量部に対し、カーボンブラック（三菱化学社製、♯３３５０）１１．２質量部を入れ、攪拌して、懸濁液とした。つぎに、この懸濁液を加温して反応を開始し、充分反応させて樹脂粒子を生成させた。その後、これを固液分離し、洗浄して樹脂粒子に付着している懸濁安定剤を取り除き、乾燥した。これにより、粒子を得た。
【００７８】
〔粒子Ｄの作製〕
窒素ガスで充分に置換し、乾燥させた反応釜に、ポリオール（旭電化工業社製、アデカポリエーテル  Ｇ−７００、水酸基価２２５ｍｇ／ＫＯＨｇ）７４８ｇと、ヘキサメチレンジイソシアネート（ＨＤＩ）（関東化学社製、ジイソシアン酸ヘキサメチレン）１００８ｇとを仕込み、さらに窒素ガスにて充分に上方置換させた後密閉し、１２０℃で２０時間撹拌、混合し反応させた。つぎに、減圧下で未反応のＨＤＩを除去した後、トルエンを加えて不揮発分８０質量％の合成物（ポリイソシアネートプレポリマー）を得た。
【００７９】
その後、懸濁安定剤（リン酸カルシウム）を含む水中に、上記の合成物であるポリイソシアネートプレポリマー８８．８質量部に対し、ポリアニリンエメラルディン塩（アルドリッチ社製、Ｍｗ＞１５，０００、粉末）１６．８質量部を入れ、攪拌して、懸濁液とした。つぎに、この懸濁液を加温して反応を開始し、充分反応させて樹脂粒子を生成させた。その後、これを固液分離し、洗浄して樹脂粒子に付着している懸濁安定剤を取り除き、乾燥した。これにより、粒子を得た。
【００８０】
〔粒子Ｅの作製〕
ニッケルが溶解し、ニッケル酸化物が分散している無電解メッキ浴に、ウレタン粒子（根上工業社製、アートパールＣ−８００透明、平均粒径６μｍ）を投入し、このウレタン粒子表面に、ニッケルとニッケル酸化物の複合被膜を形成してなる粒子を作製した。
【００８１】
〔粒子Ｆ〕
カーボン粒子（日本カーボン社製、カーボンマイクロビーズＩＣＰ−１０２０、平均粒径１０μｍ）を準備した。
【００８２】
【表３】
2009080308.tif 000006
【００８３】
このようにして得られた導電性粒子および粒子について、下記の基準に従い各特性の評価を行った。その結果を、上記表１〜表３に併せて示した。
【００８４】
〔平均粒径〕
メチルエチルケトン（ＭＥＫ）中に各粒子を分散させ、粒度分布測定装置〔日機装社製、マイクロトラック粒度分布測定装置ＨＲＡ（Ｘ−１００）〕により、各粒子の平均粒径（メジアン）を測定した。
【００８５】
〔電気抵抗〕
内径１ｃｍの絶縁〔ポリテトラフルオロエチレン（ＰＴＦＥ）製〕円筒を準備し、その中に各粒子０．２９ｇを入れ、この絶縁円筒の上下からＳＵＳ製の棒で１０ＭＰａの荷重をかけた状態で挟み、２５℃×５０％ＲＨの環境下、１Ｖでの電気抵抗を測定した。
【００８６】
〔比誘電率〕
各粒子について、２５℃×５０％ＲＨの環境下、測定周波数１ｋＨｚでの比誘電率を測定した。
【００８７】
つぎに、上記各粒子を用いて、以下のようにして組成物を調製した。
【００８８】
〔組成物１の調製〕
熱可塑性ポリウレタン（ＴＰＵ）（日本ミラクトラン社製、Ｅ９８０）１００部を、メチルエチルケトン（ＭＥＫ）２００部と、テトラヒドロフラン（ＴＨＦ）３００部とに溶解した後、これに導電剤であるカーボンブラック（電気化学工業社製、デンカブラックＨＳ１００）８部を配合し、これらを三本ロールを用いて混練した。つぎに、上記導電性粒子１を１３部配合して、羽根攪拌することで組成物を調製した。
【００８９】
〔組成物２〜２１、組成物Ａ〜Ｋの調製〕
下記の表４〜表８に示すように、各成分の種類および配合割合等を変更する以外は、組成物１に準じて、各組成物を調製した。
【００９０】
【表４】
2009080308.tif 000007
【００９１】
【表５】
2009080308.tif 000008
【００９２】
【表６】
2009080308.tif 000009
【００９３】
【表７】
2009080308.tif 000010
【００９４】
【表８】
2009080308.tif 000011
【００９５】
なお、上記表４〜表８に示した材料は下記のとおりである。
【００９６】
〔非共役系ポリマー（バインダーポリマー）〕
熱可塑性ポリウレタン（ＴＰＵ）（日本ミラクトラン社製、Ｅ９８０）
熱可塑性ウレタンシリコーン（信越化学工業社製、Ｘ２２−２７５６）
アクリル樹脂（ＰＭＭＡ）（住友化学社製、ＬＧ６Ａ）
アクリルフッ素樹脂（綜研化学社製、ＬＦＢ４０１５）
エピクロロヒドリンゴム（大阪曹達社製、エピクロマーＣＧ）
【００９７】
〔イソシアネート〕
日本ポリウレタン工業社製、コロネートＬ
〔受酸剤〕
酸化亜鉛
〔チオウレア系架橋促進剤〕
三新化学社製、サンセラー２２Ｃ
【００９８】
〔カーボンブラック〕
電気化学工業社製、デンカブラックＨＳ１００
〔イオン導電剤〕
ライオン社製、ＴＢＡＢ
【００９９】
上記のようにして得られた各組成物を用い、下記の基準に従って各特性の評価を行った。これらの結果を、上記表４〜表８に併せて示した。
【０１００】
〔体積抵抗〕
各組成物をＳＵＳ３０４板上に塗布して、１２０℃×３０分乾燥し、厚み３０μｍのシートサンプル（導電性塗膜）を作製した。つぎに、このシートサンプルについて、２５℃×５０％ＲＨの環境下、１０Ｖの電圧を印加した時の体積抵抗を測定した。
【０１０１】
〔比誘電率〕
各組成物をＳＵＳ３０４板上に塗布して、１２０℃×３０分乾燥し、厚み３０μｍのシートサンプル（導電性塗膜）を作製した。つぎに、このシートサンプルについて、２５℃×５０％ＲＨの環境下、測定周波数１ｋＨｚでの比誘電率を測定した。
【０１０２】
上記表４〜表８の結果から、組成物１〜２１は、組成物Ａ〜Ｋに比べて、高抵抗領域においても高誘電率を満たしていた。
【０１０３】
つぎに、上記各組成物を用いて、以下のようにして現像ロールを作製した。
〔実施例１〕
（ベース層用材料）
カーボンブラックを分散させたシリコーンゴム（信越化学工業社製、ＫＥ１３５０ＡＢ）を準備した。
【０１０４】
（表層用材料）
前述の組成物１の製法に準じて、組成物１を調製した。
【０１０５】
（現像ロールの作製）
軸体である芯金（直径６ｍｍ、ＳＵＳ３０４製）をセットした成形用金型内に、上記べース層用材料を注型し、１５０℃×４５分の条件で加熱した後、脱型して、軸体の外周面に沿ってベース層を形成した。つぎに、このベース層の外周面に、上記表層用材料を塗布し乾燥して、軸体の外周面にベース層（厚み３ｍｍ）が形成され、その外周面に表層（厚み２０μｍ）が形成されてなる、現像ロールを作製した。
【０１０６】
〔実施例２〜１３、比較例１〜５〕
後記の表９，１０，１２に示す表層用材料を用いる以外は、実施例１と同様にして現像ロールを作製した。
【０１０７】
〔実施例１４〕
（ベース層用材料）
カーボンブラックを分散させたシリコーンゴム（信越化学工業社製、ＫＥ１３５０ＡＢ）を準備した。
【０１０８】
（中間層用材料）
エピクロロヒドリンゴム（大阪曹達社製、エピクロマーＣＧ）１００部と、導電剤としてイオン導電剤（ライオン社製、ＴＢＡＢ）２部と、受酸剤（酸化亜鉛）１０部と、チオウレア系架橋促進剤（三新化学社製、サンセラー２２Ｃ）３部を配合し、３本ロールを用いて混練した後、これらをメチルエチルケトン（ＭＥＫ）３００部とトルエン１５０部に溶解して、組成物（コーティング液）を調製した。
【０１０９】
（表層用材料）
前述の組成物４の製法に準じて、組成物１を調製した。
【０１１０】
（現像ロールの作製）
上記ベース層用材料，中間層用材料および表層用材料を用い、次のようにして現像ロールを作製した。すなわち、軸体である芯金（直径６ｍｍ、ＳＵＳ３０４製）をセットした成形用金型内に、上記ベース層用材料を注型し、１５０℃×４５分の条件で加熱した後、脱型して軸体の外周面に沿ってベース層を形成した。つぎに、このベース層の外周面に上記中間層用材料を塗布して、乾燥させた後、その中間層の外周面に表層用材料を塗布し、軸体の外周面にベース層（厚み３ｍｍ）が形成され、その外周面に中間層（厚み２０μｍ）が形成され、さらにその外周面に表層（厚み２０μｍ）が形成されてなる、３層構造の現像ロールを作製した。
【０１１１】
〔実施例１５〜１７、比較例６，７〕
下記の表１１および表１２に示す中間層用材料および表層用材料を用いる以外は、実施例１４と同様にして現像ロールを作製した。
【０１１２】
【表９】
2009080308.tif 000012
【０１１３】
【表１０】
2009080308.tif 000013
【０１１４】
【表１１】
2009080308.tif 000014
【０１１５】
【表１２】
2009080308.tif 000015
【０１１６】
上記のようにして得られた現像ロールを用い、下記の基準に従って各特性の評価を行った。これらの結果を、上記表９〜表１２に併せて示した。
【０１１７】
〔画像濃度〕
各現像ロールを市販のカラープリンターに組み込み、２５℃×５０％ＲＨの環境下において画像出しを行った。評価は、べた黒画像を印刷し、マクベス濃度計での測定値が１．４０以上のものを○、１．４０未満のものを×とした。
【０１１８】
〔画質〕
各現像ロールを市販のカラープリンターに組み込み、２５℃×５０％ＲＨの環境下において画像出しを行った。評価は、ハーフトーン画像での画像すじ、画像むらがないものを○、画像すじ、画像むらがあるものを×とした。
【０１１９】
〔リークすじ〕
各現像ロールを市販のカラープリンターに組み込み、２５℃×５０％ＲＨの環境下において画像出しを行った。評価は、リークすじがないものを○、リークすじがあるものを×とした。
【０１２０】
上記表９〜１２の結果から、実施例１〜１７品の現像ロールは、画像濃度に優れ、画質も良好で、リークすじの発生もなかった。これに対して、比較例１〜７品の現像ロールは、画像濃度、画質、リークすじの評価のいずれかが劣っていた。
【０１２１】
つぎに、上記各組成物を用いて、以下のようにして帯電ロールを作製した。
〔実施例１８〕
（ベース層用材料）
カーボンブラックを分散させたシリコーンゴム（信越化学工業社製、ＫＥ１３５０ＡＢ）を準備した。
【０１２２】
（表層用材料）
前述の組成物１の製法に準じて、組成物１を調製した。
【０１２３】
（帯電ロールの作製）
軸体である芯金（直径６ｍｍ、ＳＵＳ３０４製）をセットした成形用金型内に、上記べース層用材料を注型し、１５０℃×４５分の条件で加熱した後、脱型して、軸体の外周面に沿ってベース層を形成した。つぎに、このベース層の外周面に、上記表層用材料を塗布し乾燥して、軸体の外周面にベース層（厚み３ｍｍ）が形成され、その外周面に表層（厚み２０μｍ）が形成されてなる、帯電ロールを作製した。
【０１２４】
〔実施例１９〜２２、比較例８〜１１〕
下記の表１３および表１４に示す表層用材料を用いる以外は、実施例１８と同様にして帯電ロールを作製した。
【０１２５】
【表１３】
2009080308.tif 000016
【０１２６】
【表１４】
2009080308.tif 000017
【０１２７】
〔実施例２３〕
（ベース層用材料）
カーボンブラックを分散させたシリコーンゴム（信越化学工業社製、ＫＥ１３５０ＡＢ）を準備した。
【０１２８】
（中間層用材料）
エピクロロヒドリンゴム（大阪曹達社製、エピクロマーＣＧ）１００部と、導電剤としてイオン導電剤（ライオン社製、ＴＢＡＢ）２部と、受酸剤（酸化亜鉛）１０部と、チオウレア系架橋促進剤（三新化学社製、サンセラー２２Ｃ）３部を配合し、３本ロールを用いて混練した後、これらをメチルエチルケトン（ＭＥＫ）３００部とトルエン１５０部に溶解して、組成物（コーティング液）を調製した。
【０１２９】
（表層用材料）
前述の組成物４の製法に準じて、組成物１を調製した。
【０１３０】
（帯電ロールの作製）
上記ベース層用材料，中間層用材料および表層用材料を用い、次のようにして帯電ロールを作製した。すなわち、軸体である芯金（直径６ｍｍ、ＳＵＳ３０４製）をセットした成形用金型内に、上記ベース層用材料を注型し、１５０℃×４５分の条件で加熱した後、脱型して軸体の外周面に沿ってベース層を形成した。つぎに、このベース層の外周面に上記中間層用材料を塗布して、乾燥させた後、その中間層の外周面に表層用材料を塗布し、軸体の外周面にベース層（厚み３ｍｍ）が形成され、その外周面に中間層（厚み２０μｍ）が形成され、さらにその外周面に表層（厚み２０μｍ）が形成されてなる、３層構造の帯電ロールを作製した。
【０１３１】
〔実施例２４、比較例１２，１３〕
上記表１３および表１４に示す中間層用材料および表層用材料を用いる以外は、実施例２３と同様にして帯電ロールを作製した。
【０１３２】
上記のようにして得られた帯電ロールを用い、下記の基準に従って各特性の評価を行った。これらの結果を、上記表１３および表１４に併せて示した。
【０１３３】
〔画像濃度〕
各帯電ロールを市販のカラープリンターに組み込み、２５℃×５０％ＲＨの環境下において画像出しを行った。評価は、べた黒画像を印刷し、マクベス濃度計での測定値が１．４０以上のものを○、１．４０未満のものを×とした。
【０１３４】
〔画質〕
各帯電ロールを市販のカラープリンターに組み込み、２５℃×５０％ＲＨの環境下において画像出しを行った。評価は、ハーフトーン画像での画像すじ、画像むらがないものを○、画像すじ、画像むらがあるものを×とした。
【０１３５】
〔リークすじ〕
各帯電ロールを市販のカラープリンターに組み込み、２５℃×５０％ＲＨの環境下において画像出しを行った。評価は、リークすじがないものを○、リークすじがあるものを×とした。
【０１３６】
上記表１３および表１４の結果から、実施例１８〜２４品の帯電ロールは、画像濃度に優れ、画質も良好で、リークすじの発生もなかった。これに対して、比較例８〜１３品の帯電ロールは、画像濃度、画質、リークすじの評価のいずれかが劣っていた。
【０１３７】
なお、本発明者らは、実施例品の現像ロール，帯電ロールに準じて、転写ロール、定着ロール、トナー供給ロール、除電ロール、給紙ロール、搬送ロール、クリーニングロールを作製した場合についても、実施例品の現像ロール等と同様の優れた効果が得られることを確認している。
【産業上の利用可能性】
【０１３８】
本発明の導電性ロールは、例えば、現像ロール、帯電ロール、転写ロール、定着ロール、トナー供給ロール、除電ロール、給紙ロール、搬送ロール、クリーニングロール等に用いることができ、特に現像ロール、帯電ロールに用いることが好ましい。
【図面の簡単な説明】
【０１３９】
【図１】本発明の導電性ロールの一例を示す断面図である。
【符号の説明】
【０１４０】
１  軸体
２  弾性層
３  最外層
【図１】
2009080308.tif 000018